FR 2689517 A1 19931008 FR 9204150 A 19920402 i De nombreux procédés de production d'oléfines, tels que le vapocraquage, le craquage catalytique et la viscoréduction produisent des coupes polluées par des molécules plus insaturées que les oléfines recherchées La bonne utilisation de ces coupes pour la fabrication de produits finis implique l'élimination de ces molécules qui contiennent des doubles liaisons conjuguées et/ou des triples liaisons L'hydrogénation sélective de celles ci en oléfines correspondantes est le procédé de choix pour s'en débarrasser tout en récupérant les oléfines recherchées. Ces réactions d'hydrogénation sont généralement effectuées dans une gamme de températures comprises entre 20 et 2000 C, sous une pression comprise entre 10 et 100 bar ( 1 et 10 Mégapascal) et avec une vitesse spatiale horaire comprise entre 1 et 40 m 3/m 3 de catalyseur/h Les catalyseurs généralement utilisés sont constitués d'un ou plusieurs métaux déposés sur un support oxyde Les métaux de base préférés sont couramment ceux du groupe VIII et plus particulièrement le nickel, le palladium et le platine Les supports sont, quant à eux, souvent choisis parmi l'alumine, la silice, les silice-alumines, les aluminates ou encore le charbon. La mise en oeuvre industrielle de tels catalyseurs se fait souvent en présence d'additifs visant à l'amélioration de la sélectivité de la réaction d'hydrogénation Le composé le plus fréquemment employé étant le monoxyde de carbone comme revendiqué dans le brevet EP 0 081 041. Le développement de catalyseurs plus performants du point de vue de l'activité et de la sélectivité a amené l'introduction d'autres métaux dans les formulations catalytiques On peut citer, par exemple, l'argent (US-A-4409410 de la demanderesse) et l'or (US-A-4490481 de la demanderesse) qui améliorent très nettement les propriétés catalytiques des métaux du groupe VIII pour la réaction d'hydrogénation. Il a été découvert dans la présente invention qu'il est possible de réaliser l'hydrogénation de composés insaturés dioléfiniques et acétyléniques avec des sélectivités élevées en composés oléfiniques correspondants sans diminution de l'activité du métal de base (c'està-dire du groupe VIII), avec promotion et ceci sans additif dans le milieu réactionnel ni préparation d'un alliage bimétallique On opère dans un réacteur continu ou discontinu en présence d'hydrogène sous une pression totale comprise entre 10 et 100 bar ( 1 et 10 Mégapascal) et de préférence entre 20 et 80 bar ( 2 et 8 Mégapascal), bien que l'on puisse opérer sans inconvénient, par exemple, jusqu'à 300 bar ( 30 Mégapascals), à une température comprise entre O et 200 degrés Celsius et de préférence entre 30 et 120 degrés Celsius en présence d'un nouveau catalyseur métallique Ledit catalyseur renferme (a) au moins un métal du groupe VIII choisi parmi le nickel, le palladium, le platine, le rhodium et le ruthénium (le palladium, le platine et le nickel étant les métaux préférés) et dont le pourcentage pondérai est choisi entre 0, 1 et 10 % et de préférence entre 0,2 et 5 % et (b) au moins un élément additionnel métallique choisi dans le groupe III A constitué par l'aluminium, le gallium et l'indium dont le pourcentage pondérai est choisi entre 0,01 et 10 % et de préférence entre 0,1 et 5 % et le rapport molaire élément métallique du groupe 1 II sur métal du groupe VIII est avantageusement compris entre 0,2 et 5 et de préférence entre 0, 3 et 2 (c) un support, choisi dans le groupe constitué par une silice, une alumine, une silice-alumine, un aluminate et un charbon Avantageusement, les aluminates des éléments des groupes l A, ll A ou II B de la classification périodique peuvent être utilisés comme par exemple les aluminates de Ca, Mg, Ba, Zn, Na, K, Cd et les aluminates mixtes. Le catalyseur peut être préparé par différentes procédures Une procédure préférée est l'imprégnation du support, mais l'invention n'est pas limitée à une procédure déterminée L'imprégnation consiste, par exemple, à mettre en contact le support préformé et une solution aqueuse ou organique d'un composé du métal ou des métaux choisi(s) dans le groupe III A constitué par l'aluminium, le gallium, l'indium, le volume de solution étant en excès par rapport au volume de rétention du support ou de préférence égal à ce volume. Après avoir laissé le contact entre le support et la solution pendant plusieurs heures, le support imprégné est filtré, lavé à l'eau distillé, séché et calciné sous air habituellement entre 11 O C et 6000 C et de préférence entre 11 O C et 5001 C Avant dépôt du métal ou des métaux du groupe VIII, on peut avantageusement réduire le catalyseur sous hydrogène, on opère habituellement entre 500 C et 6000 C et de préférence entre 900 C et 5000 C ou à l'aide d'un réducteur organique en solution. Le produit obtenu est alors imprégné par une solution organique (hydrocarbonée par exemple) ou aqueuse d'un métal du groupe VIII selon la nature du précurseur utilisé; d'une manière particulièrement avantageuse, on utilise une solution de nitrate de palladium ou de nickel dans l'eau. Le support ainsi imprégné est filtré, éventuellement lavé à l'eau distillée puis séché et calciné sous air habituellement entre environ 1100 C et environ 6000 C, et de préférence entre environ 1 i 10 C et environ 5001 C, puis ensuite réduit sous hydrogène à une température habituellement comprise entre environ 500 C et environ 6000 C et de préférence entre environ 800 C et environ 5000 C. Une autre méthode consiste à malaxer la poudre humide de support avec les précurseurs du catalyseur et à mettre ensuite en forme et sécher. Les exemples des précurseurs métalliques utilisables dans la préparation du catalyseur sont les suivants: Pour le métal du groupe VIII, on peut utiliser des composés tels que les chlorures, les nitrates, les composés halogèno-aminés, les composés aminés, les sels d'acides organiques solubles dans le solvant d'imprégnation. On peut aussi utiliser des composés organométalliques d'un métal du groupe VIII en solution dans un solvant organique, par exemple un hydrocarbure. Comme exemple d'hydrocarbures on peut citer les hydrocarbures paraffiniques saturés dont la chaîne hydrocarbonée renferme de 6 à 12 atomes de carbone par molécule, les hydrocarbures naphténiques qui renferment de 6 à 12 atomes de carbone par molécule ou encore les hydrocarbures aromatiques renfermant de 6 à 12 atomes de carbone par molécule A titre d'exemples de composés organométalliques de métal du groupe VIII on peut citer: les composés carbonyles, halogénocarbonyles et les acétylacétonates sans que cette liste soit limitative. L'élément choisi dans le groupe constitué par l'aluminium, le gallium et l'indium peut être introduit de préférence sous la forme d'au moins un composé inorganique choisi dans le groupe formé par les chlorures, les nitrates, les composés halogéno-aminés, les composés aminés et les sels d'acides organiques solubles dans les solvants d'imprégnation. L'introduction du métal III A est avantageusement effectuée à l'aide d'une solution aqueuse du composé inorganique du dit métal III A. L'élément choisi dans le groupe constitué par l'aluminium, le gallium et l'indium peut aussi être introduit par l'intermédiaire de composés organométalliques en solution dans un solvant organique, par exemple un hydrocarbure Comme exemple d'hydrocarbures on peut citer les hydrocarbures paraffiniques saturés dont la chaîne hydrocarbonée renferme de 6 à 12 atomes de carbone par molécule, les hydrocarbures naphténiques qui renferment de 6 à 12 atomes de carbone par molécule ou encore les hydrocarbures aromatiques renfermant de 6 à 12 atomes de carbone par molécule A titre d'exemples de composés organométalliques de métal du groupe constitué par l'aluminium, le gallium et l'indium on peut citer: les alkyles, les alkoxydes, les acétates et les acétylacétonates sans que cette liste soit limitative. Le support peut être de nature variée, comme déjà mentionné plus haut Un support particulièrement adapté possède des caractéristiques spécifiques telles qu'une aire spécifique, déterminée par la méthode B E T, comprise entre 10 et 500 m 2 par gramme et de préférence comprise entre 50 et 500 m 2 par gramme et un volume poreux total de 0,2 à 1,3 cm 3 par gramme de support. Une fois les métaux fixés sur le support, le catalyseur subit avantageusement un traitement d'activation sous hydrogène à haute température, par exemple -6000 C, afin d'obtenir une phase métallique active La procédure de ce traitement sous hydrogène consiste par exemple en une montée lente de la température sous courant d'hydrogène jusqu'à la température maximale de réduction, comprise par exemple entre 500 C et 6000 C et de préférence entre 800 C et 5000 C, suivie d'un maintien pendant par exemple 1 à 6 heures à cette température. Les exemples suivants, non limitatifs, illustrent l'invention. EXEMPLE 1 (comparatif) On se propose dans cette exemple d'hydrogéner une charge constituée de 10 % poids de butadiène dans de l'heptane La réaction est mise en oeuvre dans un réacteur discontinu parfaitement agité de type Grignard dans les conditions opératoires suivantes: Pression = 20 bar Température = 200 C L'hydrogène utilisé est exempt de monoxyde de carbone. Le catalyseur utilisé, appelé catalyseur A, est constitué de palladium à une teneur de 0,3 % poids déposé sur une alumine de transition de surface spécifique égale à 70 m 2/g Il est préparé par imprégnation à sec d'une alumine gamma tétragonale de volume poreux égal à 0,6 cm 3/g à l'aide d'une solution de nitrate de palladium Après imprégnation, l'échantillon est séché à une température de 1200 C pendant 2 heures, puis calciné sous débit d'air à une température de 4500 C pendant 2 heures Avant test, on réduit le catalyseur sous débit d'hydrogène à une température de 1500 C pendant 2 heures. Au cours de l'avancement de la réaction des échantillons sont régulièrement prélevés et analysés par chromatographie en phase gazeuse de manière à suivre la transformation du butadiène en butènes et butane Les résultats obtenus sont présentés dans le tableau suivant: Temps Butadiène Butènes Butane (minutes) (% poids) (%poids) (%poids) 0 100 ___ 1 80,85 19,1 0,05 2 75,75 24,15 0,1 3 66 33,85 0,15 4 54,5 45,33 0,17 43 56,8 0,2 6 32 67,7 0,21 7 20,5 79,28 0,22 8 9 90,7 0,3 EXEMPLE 2 (selon l'invention) Dans cet exemple on met en oeuvre la même réaction dans les mêmes conditions que dans l'exemple 1, mais cette fois on utilise successivement différents catalyseurs contenant 0,3 % poids de palladium et une teneur variable en gallium Le support utilisé est identique à celui du catalyseur A monométallique de l'exemple 1 Différents lots de ce support sont imprégnés à sec par des solutions de nitrate de gallium de concentrations variables. Après imprégnation, les échantillons sont séchés à une température de 1200 C pendant 2 heures, puis calcinés sous débit d'air à une température de 4500 C pendant 2 heures On procède alors au dépôt du palladium en utilisant la même méthode que celle décrite dans l'exemple 1 pour le catalyseur A. Avant test, on réduit les catalyseurs sous débit d'hydrogène à une température de 1500 C pendant 2 heures. Le tableau suivant présente la composition du produit après 8 minutes de réaction pour chacun des catalyseurs repérés par leur teneur en gallium ainsi que pour le catalyseur A monométallique de l'exemple 1. On remarque que les échantillons ayant une teneur en gallium comprise entre 0,07 et 0,82 % poids présentent une activité supérieure à celle du catalyseur monométallique puisque au bout du même temps de réaction ( 8 minutes) la teneur en butadiène du produit est inférieure De plus, on note que ces catalyseurs plus actifs que le monométallique sont aussi plus sélectifs vis à vis de l'hydrogénation consécutive des butènes En effet, bien que la conversion du butadiène soit plus importante, on voit que la teneur en butènes est plus importante et que la formation de butane est diminuée. EXEMPLE 3 (selon l'invention) Dans cet exemple on met en oeuvre la même réaction dans les mêmes conditions que dans l'exemple 1 On utilise cette fois un catalyseur B contenant 0,3 % poids de palladium et 0,24 % poids de gallium déposés sur le même support que dans l'exemple 1 suivant la même méthode de préparation que dans l'exemple 2 On utilise aussi un catalyseur C ayant la même composition mais qui diffère du catalyseur B par le fait que le précurseur au gallium sur alumine utilisé lors de la préparation a été réduit sous hydrogène à une température de 4500 C pendant 2 heures avant le dépôt de palladium La composition des produits obtenus après 8 minutes de réaction est présentée dans le tableau suivant: Teneur en Ga Butadiène Butènes Butane (% poids) (% poids) (%poids) O 9 90,7 0,3 0,07 6,57 93,16 0,27 0,21 5,55 94,2 0,25 0,42 7,5 92,22 0,28 0,82 8 91,7 0,3 1,19 10,3 89,4 0,3 On voit que le catalyseur C est plus actif que le catalyseur B vis à vis de l'hydrogénation du butadiène Un gain de sélectivité est aussi observé puisqu'avec une conversion en butadiène plus importante, la teneur en butènes est plus élevée pour le catalyseur C. EXEMPLE 4 (comparatif) On se propose dans cette exemple d'hydrogéner une coupe C 3 de vapocraquage dont la composition est la suivante Propane = 3,59 % Propylène = 92,14 % Propyne (MA) = 1,78 % Propadiène (PD) = 1, 65 % La réaction est mise en oeuvre en phase liquide dans un réacteur continu à lit fixe dans les conditions opératoires suivantes Pression = 24 bar Température = 500 C Vitesse spatiale horaire = 20 cm 3 de charge/cm 3 de catalyseur/h Rapport molaire hydrogène sur propyne plus propadiène = 1,2 L'hydrogène utilisé est exempt de monoxyde de carbone Le catalyseur utilisé est le catalyseur A de l'exemple 1. Catalyseur Butadiène Butènes Butane (% poids) (%poids) (%poids) B 5,6 94,14 0,26 C 4,2 95,53 0,27 Au cours du temps des échantillons de produit sont régulièrement prélevés et analysés par chromatographie en phase gazeuse de manière à suivre la conversion du propyne et du propadiène ainsi que la teneur en propylène. Les résultats obtenus sont présentés dans le tableau suivant: Si l'on calcule les teneurs moyennes en propadiène et en propylène pendant l'opération, on peut calculer la conversion moyenne en propyne et en propadiène ainsi que le gain moyen en propylène On trouve dans cet exemple une conversion de 98 % et un rendement propylène exprimé par le rapport de la teneur en propylène du produit sur la teneur en propylène de la charge de 103 %. EXEMPLE 5 (selon l'invention) Dans cet exemple on met en oeuvre la même réaction dans les mêmes conditions que dans l'exemple 4, mais en présence du catalyseur C de l'exemple 3 Les résultats d'analyse obtenus sont présentés dans le tableau suivant: Temps Propylène Propyne Propadiène (heures) (%poids) (%poids) (%poids) 94,87 __ 0,071 94,92 _ ___ 0,069 95,13 _ 0,080 94,78 1 __________ 0,052 300 94,90 __ ___ 0,065 Temps Propylène Propyne Propadiène (heures) (%poids) (%poids) (%poids) 95,41 0,0072 95,43 0,0089 95,39 0,0070 95,05 _ 0,0090 300 95,56 _ 0,0060 On trouve dans cet exemple une conversion de 99,78 % et un rendement propylène exprimé par le rapport de la teneur en propylène du produit sur la teneur en propylène de la charge de 103,5 % 1 1 REVENDICATIONS 1 Procédé d'hydrogénation sélective de charges contenant des composés insaturés dioléfiniques et/ou acétyléniques, consistant à mettre en contact la charge et l'hydrogène avec un catalyseur, à une température comprise entre O et 200 OC et une pression comprise entre 20 et 300 bars, ledit procédé étant caractérisé en ce que le catalyseur renferme par rapport à sa masse totale. a) 0,1 à 10 % d'au moins un métal du groupe VIII choisi dans le groupe constitué par le nickel, le palladium, le platine, le rhodium et le ruthénium b) 0,01 à 10 % d'au moins un élément additionnel métallique du groupe 111-A choisi dans le groupe constitué par l'aluminium, le gallium et l'indium; 2 Procédé selon la revendication 1, caractérisé en ce que le métal du groupe VIII est choisi dans le groupe constitué par le palladium, le platine et le nickel. 3 Procédé selon l'une des revendications 1 ou 2 caractérisé en ce que le support est choisi dans le groupe constitué par une silice, une alumine, une silice-alumine un aluminate ou un aluminate mixte de métal alcalin, de métal alcalino terreux, du zinc et du cadmium. 4 Procédé selon l'un des revendications 1 à 3 caractérisé en ce que la concentration en métal du groupe Vil est comprise entre 0,2 et 5 % en poids. Procédé selon l'une des revendications 1 à 4, caractérisé en ce que la concentration en métal du groupe 111-A est comprise entre 0,1 et 5 % en poids. 6 Procédé selon l'une des revendications 1 à 5 caractérisé en ce que le rapport molaire élément métallique additionnel du groupe Ili sur métal du groupe VIII est compris entre 0,2 et 5. 7 Procédé selon l'une des revendications 1 à 6 caractérisé en ce que ledit rapport molaire est compris entre 0,3 et 2. 8 Procédé selon l'une des revendications 1 à 7, caractérisé en ce que le catalyseur est formé par dépôt du métal du group 111-A suivi de dépôt de métal du groupe VIII. 9 Procédé selon la revendication 8, caractérisé en ce que le support imprégné du métal du groupe 111-A est soumis à une réduction avant dépôt du métal du groupe VIII. Procédé selon l'une des revendications précédentes, caractérisé en ce que le catalyseur est activé avant d'être mis au contact de la charge.